(57)【要約】【課題】路面用の蓄光標示体において、耐候性及び防汚性に優れたものを提供する。【解決手段】ベース基板０１１０と、ベース基板上に配置される反射層０１２０と、反射層上に配置されるゲル接着層０１３０と、ゲル接着層上に配置される蓄光材を分散させたシリコーン体である蓄光シリコーン体０１４０と、少なくとも蓄光シリコーン体に被覆されるガラスコーティング層０１５０とからなる蓄光シリコーンマーカー０１００を提供する。また、かかる蓄光シリコーンマーカーの製造方法を提供する。さらに、前記の反射層と、ゲル接着層と、蓄光シリコーン体と、ガラスコーティング層とからなる蓄光シリコーン構造体を提供する。【選択図】図１
2020172761.tif 000002
【特許請求の範囲】
【請求項１】
ベース基板と、
ベース基板上に配置される反射層と、
反射層上に配置されるゲル接着層と、
ゲル接着層上に配置される蓄光材を分散させたシリコーン体である蓄光シリコーン体と、
少なくとも蓄光シリコーン体に被覆されるガラスコーティング層と、
からなる蓄光シリコーンマーカー。
【請求項２】
蓄光シリコーン体は、外表面側蓄光材密度が、央部側蓄光材密度よりも大である請求項１に記載の蓄光シリコーンマーカー。
【請求項３】
ガラスコーティング層は、蓄光シリコーン体とゲル接着層との外表面に露出する境界部をも被覆する請求項１又は請求項２に記載の蓄光シリコーンマーカー。
【請求項４】
蓄光シリコーン体とゲル接着層との外表面に露出する境界部のガラス被覆層の下層にさらにゲル被覆部が設けられた請求項１から請求項３のいずれか一に記載の蓄光シリコーンマーカー。
【請求項５】
ゲル接着層は、両面テープである請求項１から請求項４のいずれか一に記載の蓄光シリコーンマーカー。
【請求項６】
蓄光シリコーン体はドーム形状である請求項１から請求項５のいずれか一に記載の蓄光シリコーンマーカー。
【請求項７】
蓄光シリコーン体の表面には文字、図形、記号、色彩、又はこれらの組合せであって人の視覚によって認識できるものが描かれている請求項１から請求項６のいずれか一に記載の蓄光シリコーンマーカー。
【請求項８】
反射層と、
反射層上に配置されるゲル接着層と、
ゲル接着層上に配置される蓄光材を分散させたシリコーン体である蓄光シリコーン体と、
蓄光シリコーン体に被覆されるガラスコーティング層と、
からなる蓄光シリコーン構造体。
【請求項９】
ベース基板を準備するベース基板準備ステップと、
ベース基板上に反射層を配置する反射層配置ステップと、
反射層上にゲル接着層を配置するゲル接着層配置ステップと、
蓄光材をシリコーンに分散させた蓄光シリコーン体を準備する蓄光シリコーン体準備ステップと、
ゲル接着層上に準備した蓄光シリコーン体を配置する蓄光シリコーン体配置ステップと、
少なくとも蓄光シリコーン体にガラスコーティング層を被覆するガラスコーティング層被覆ステップと、
からなる蓄光シリコーンマーカーの製造方法。
【請求項１０】
前記蓄光シリコーン体準備ステップは、
硬化前の蓄光材が分散されたシリコーンである蓄光シリコーンを型に流し込む硬化前蓄光シリーン型入サブステップと、
型に流し込まれた蓄光シリコーンを硬化させる硬化サブステップと、
硬化した蓄光シリコーンを型から外す型外サブステップと、
からなる請求項９に記載の蓄光シリコーンマーカーの製造方法。
【請求項１１】
さらに流し込まれた硬化前蓄光シリコーンを放置して硬化前のシリコーンに分散された蓄光材の自然沈降によって蓄光材の分散密度をシリコーン内で異ならせる放置サブステップを硬化サブステップの前に行う請求項１０に記載の蓄光シリコーンマーカーの製造方法。
【請求項１２】
前記型は、くりぬかれた部分がドーム形状である請求項９から請求項１１のいずれか一に記載の蓄光シリコーンマーカーの製造方法。
【請求項１３】
前記放置サブステップは、硬化前の蓄光シリコーンを流し込んだ型を回転又は／及び揺動させながら行う請求項１１又は請求項１２に記載の蓄光シリコーンマーカーの製造方法。
【発明の詳細な説明】
【技術分野】
【０００１】
本発明は、路面等に設置され主に避難誘導や安全のための標示を行う蓄光シリコーンマーカー及びその製造方法並びに蓄光シリコーン構造体に関する。
【背景技術】
【０００２】
夜間の屋外において、暗闇状態のなかで歩行者や自転車等の車両通行者が路面に設置された車止めや路肩ブロックにつまずいて転倒したり側溝や崖から転落したりする危険を回避するため、これらの位置やその近傍に設置して危険を知らせるための蓄光標示体が知られている。例えば、特許文献１には、このような路面設置用の蓄光標示体であって、高輝度で発光し、全方位から視認することができるものの製造方法が開示されている（特許文献１参照）。
【先行技術文献】
【特許文献】
【０００３】
【特許文献１】特開２０１４−１２５７９１号公報
【発明の概要】
【発明が解決しようとする課題】
【０００４】
このような蓄光標示体は、屋外の路面に長期間設置されるものであるため、直射日光や風雨、あるいは塵芥による劣化、汚損のおそれが高く、せっかく蓄光標示体を高輝度で視認性に優れたものとしても、こうした劣化や汚損により発光の効果が減殺されてしまうおそれがある。したがって、蓄光標示体が耐候性及び防汚性に優れたものであることが望ましい。しかしながら、これまで、このような路面設置用の蓄光標示体において、耐候性や防汚性に優れた性能を発揮することに特に工夫を施したものは知られていなかった。
【０００５】
本発明はこのような課題に鑑みたものである。即ち、本発明の解決すべき課題は、路面用の蓄光標示体において、耐候性及び防汚性に優れたものを提供することにある。
【課題を解決するための手段】
【０００６】
上記の課題を解決するための手段として、本発明における第一の発明は、ベース基板と、ベース基板上に配置される反射層と、反射層上に配置されるゲル接着層と、ゲル接着層上に配置される蓄光材を分散させたシリコーン体である蓄光シリコーン体と、少なくとも蓄光シリコーン体に被覆されるガラスコーティング層とからなる蓄光シリコーンマーカーを提供する。
【０００７】
また、第二の発明は、第一の発明を基礎として、蓄光シリコーン体は、外表面側蓄光材密度が、央部側蓄光材密度よりも大である蓄光シリコーンマーカーを提供する。
【０００８】
また、第三の発明は、第一又は第二の発明を基礎として、ガラスコーティング層は、蓄光シリコーン体とゲル接着層との外表面に露出する境界部をも被覆する蓄光シリコーンマーカーを提供する。
【０００９】
また、第四の発明は、第一から第三のいずれか一の発明を基礎として、蓄光シリコーン体とゲル接着層との外表面に露出する境界部のガラス被覆層の下層にさらにゲル被覆部が設けられた蓄光シリコーンマーカーを提供する。
【００１０】
また、第五の発明は、第一から第四のいずれか一の発明を基礎として、ゲル接着層は、両面テープである蓄光シリコーンマーカーを提供する。
【００１１】
また、第六の発明は、第一から第五のいずれか一の発明を基礎として、蓄光シリコーン体はドーム形状である蓄光シリコーンマーカーを提供する。
【００１２】
また、第七の発明は、第一から第六のいずれか一の発明を基礎として、蓄光シリコーン体の表面には文字、図形、記号、色彩、又はこれらの組合せであって人の視覚によって認識できるものが描かれている蓄光シリコーンマーカーを提供する。
【００１３】
また、第八の発明は、反射層と、反射層上に配置されるゲル接着層と、ゲル接着層上に配置される蓄光材を分散させたシリコーン体である蓄光シリコーン体と、蓄光シリコーン体に被覆されるガラスコーティング層とからなる蓄光シリコーン構造体を提供する。
【００１４】
また、第九の発明は、ベース基板を準備するベース基板準備ステップと、ベース基板上に反射層を配置する反射層配置ステップと、反射層上にゲル接着層を配置するゲル接着層配置ステップと、蓄光材をシリコーンに分散させた蓄光シリコーン体を準備する蓄光シリコーン体準備ステップと、ゲル接着層上に準備した蓄光シリコーン体を配置する蓄光シリコーン体配置ステップと、少なくとも蓄光シリコーン体にガラスコーティング層を被覆するガラスコーティング層被覆ステップとからなる蓄光シリコーンマーカーの製造方法を提供する。
【００１５】
また、第十の発明は、第九の発明を基礎として、前記蓄光シリコーン体準備ステップは、硬化前の蓄光材が分散されたシリコーンである蓄光シリコーンを型に流し込む硬化前蓄光シリーン型入サブステップと、型に流し込まれた蓄光シリコーンを硬化させる硬化サブステップと、硬化した蓄光シリコーンを型から外す型外サブステップとからなる請求項８に記載の蓄光シリコーンマーカーの製造方法を提供する。
【００１６】
また、第十一の発明は、第十の発明を基礎として、さらに流し込まれた硬化前蓄光シリコーンを放置して硬化前のシリコーンに分散された蓄光材の自然沈降によって蓄光材の分散密度をシリコーン内で異ならせる放置サブステップを硬化サブステップの前に行う蓄光シリコーンマーカーの製造方法を提供する。
【００１７】
また、第十二の発明は、第九から第十一のいずれか一の発明を基礎として、前記型は、くりぬかれた部分がドーム形状である蓄光シリコーンマーカーの製造方法を提供する。
【００１８】
また、第十三の発明は、第十一又は第十二の発明を基礎として、前記放置サブステップは、硬化前の蓄光シリコーンを流し込んだ型を回転又は／及び揺動させながら行う蓄光シリコーンマーカーの製造方法を提供する。
【発明の効果】
【００１９】
本発明によれば、路面用の蓄光標示体において、耐候性及び防汚性に優れたものを提供することが可能となる。
【図面の簡単な説明】
【００２０】
【図１】実施例１の蓄光シリコーンマーカーの構成の一例を示す図
【図２】実施例１の蓄光シリコーンマーカーの構成の一例を示す図
【図３】実施例１の蓄光シリコーンマーカーの製造方法に係る処理の流れの一例を示す図
【図４】蓄光シリコーン体準備ステップにおける処理の流れの一例を示す図
【図５】実施例２の蓄光シリコーンマーカーの構成の一例を示す図
【図６】実施例３の蓄光シリコーンマーカーの構成の一例を示す図
【図７】実施例４の蓄光シリコーンマーカーの構成の一例を示す図
【図８】実施例５の蓄光シリコーンマーカーにおけるゲル接着剤の構成の一例を示す図
【図９】実施例６の蓄光シリコーンマーカーの構成の一例を示す図
【図１０】実施例７の蓄光シリコーン構造体の構成の一例を示す図
【図１１】ベース基板の中心付近に反射層を設けない構成の一例を示す図
【図１２】実施例１の蓄光シリコーンマーカーの構成の一例を示す図
【図１３】チューブ等に収容した充填剤を溝に注入する状態を説明する図
【図１４】ガラスコーティング層の形成のしかたの一例について説明するための図
【図１５】雄ネジ部の最頂部がベース基板の表面より上側に露出する構成の一例を示す図
【図１６】突起を路面に固定するための構造の一例を示すための図
【図１７】発光色の異なる素材の複数の蓄光材を層状に重ねた構造の蓄光シリコーン体を有する蓄光シリコーンマーカーの形状の一例を示す図
【符号の説明】
【００２１】
０１００    蓄光シリコーンマーカー
０１１０    ベース基板
０１２０    反射層
０１３０    ゲル接着層
０１４０    蓄光シリコーン体
０１５０    ガラスコーティング層
【発明を実施するための形態】
【００２２】
以下に、本発明の実施例を説明する。実施例と請求項の相互の関係は以下のとおりである。実施例１は主に請求項１、請求項６、請求項９、請求項１０、請求項１１、請求項１２などに関し、実施例２は主に請求項２、請求項１３などに関し、実施例３は主に請求項３などに関し、実施例４は主に請求項４などに関し、実施例５は主に請求項５などに関し、実施例６は主に請求項７などに関し、実施例７は主に請求項８などに関する。なお、本発明はこれら実施例に何ら限定されるものではなく、その要旨を逸脱しない範囲において、種々なる態様で実施しうる。
【実施例１】
【００２３】
＜概要＞
本実施例の発明は、ベース基板と、ベース基板上に配置される反射層と、反射層上に配置されるゲル接着層と、ゲル接着層上に配置される蓄光材を分散させたシリコーン体である蓄光シリコーン体と、少なくとも蓄光シリコーン体に被覆されるガラスコーティング層とからなる蓄光シリコーンマーカーを提供するものである。
【００２４】
＜構成＞    
（全般）
図１に、本実施例の蓄光シリコーンマーカーの構成の一例を示す。本図に示すように、本実施例の蓄光シリコーンマーカー０１００は、ベース基板０１１０と、反射層０１２０と、ゲル接着層０１３０と、蓄光シリコーン体０１４０と、ガラスコーティング層０１５０とからなる。
【００２５】
（ベース基板）
（ベース基板：全般及び平面形状）
ベース基板は、その上に蓄光シリコーン構造体（反射層、反射層上に配置されるゲル接着層、ゲル接着層上に配置される蓄光シリコーン体、及び蓄光シリコーン体に被覆されるガラスコーティング層からなる構造体をいう。以下同じ。）を配置する土台となるとともに、これを路面に固定するための部材である。形状には特に限定はなく、図１に示したものは平面形状が円形のものであるが、このほか、例えば平面形状が多角形のものなどであってもよい。ただし、次段落で述べる断面形状の好適例に照らすと、平面形状は円形もしくはこれに近い形状であることが望ましい。その理由は同段落中で述べる。
【００２６】
（ベース基板：断面形状）
また、その断面形状については、例えば、図１に示すような、央部に蓄光シリコーン構造体を載置するための盆状の凹み０１１１を有し、周縁部に環状の脚部０１１２を有する板状のものが考えられる。本図の例では、凹み部分の底面が脚部の下端よりも高い位置にあり、当該底面と路面０１００との間に空間が生じるように構成されているが、本図の例と異なり、凹み部分の底面が脚部の下端と同じ高さにあり、当該底面と路面との間に空間が生じないように構成されていてもよい。凹み部分の底面と路面との間に空間が生じる構成は、設置部分が環状の脚部の下端のみとなるため、路面に若干の凹凸があってもベース基板をガタつきが生じないように設置することができる。特に、水平な路面中の僅かな凹凸であれば、ベース基板を水平に設置することができる。このように路面に若干の凹凸がある場合において、ベース基板をできるだけ水平に設置するためには、ベース基板を水平方向に回転させながら最も水平に設置できる位置を探して設置することが考えられる。このような観点からは、ベース基板は、その脚部の形状が円形もしくはこれに近い形状であることが望ましい。これは、このような形状とすることで、ベース基板の全体位置を動かさずに脚部を回転させながら最も水平となる位置を探すという作業を容易に行うことができるためである。
【００２７】
（ベース基板：央部の凹みの深さ）
ベース基板央部の凹みの深さは、反射層、ゲル接着層の厚みとの関係で適切に設計されるべき事項であるが、ゲル接着層の上面が側壁頂部より下位になるようにすること、換言すれば、反射層とゲル接着層が凹みの中に完全に埋没するような凹みの深さとすることが望ましい。このようにすることで、反射層とゲル接着層の接着界面及びゲル接着層と蓄光シリコーン体の接着界面が側壁によって保護され、塵埃の付着や劣化を防ぐことがより容易になるからである。
【００２８】
（ベース基板：凹みの内壁の形状）
また、本図の例にも示すように、盆状の凹みの内壁０１３３が外側に傾斜する角度に形成されていることが望ましい。これは、内壁の角度をこのように形成するとともに、やはり本図に示すように蓄光シリコーン構造体の周縁部０１３１の形状を内側に傾斜するようにすることで、蓄光シリコーン構造体の一部を当該凹みに収納する形での取付けが容易となるためである。このような構成とした場合、当該ベース基板内壁と当該蓄光シリコーン構造体周縁部とで形成される溝に塵埃等が溜まりやすいという問題があるが、例えば、図１３に示すように、チューブ１３０１等に収容した液状シリコーンゴムを当該溝１３０２に注入して硬化させて被膜を形成することでこの問題を解決することができる。かかる液状シリコーンゴムの具体例としては、信越化学工業の紫外線硬化型液状シリコーンゴム（商品番号：Ｘ−３４−４１８４−Ａ／Ｂ）が挙げられる。
【００２９】
さらに、上記の充填剤をゲル材料のものとし、充填後のゲル材料の上層にさらにガラス被覆層を設けてもよい。
【００３０】
（ベース基板：その他の形状例）
なお、図１に示したベース基板の断面形状はあくまで一例であって、このほかの形状であってもよい。例えば、ベース基板が凹みのない平板状のものであってもよい。また、ベース基板の央部に凹みがあるが、その形状は図１に示したものと異なり、盆状の凹みの内壁が垂直に形成されているものであってもよい。この場合には、内壁が外側に傾斜する角度に形成されている場合に比べ、取付けの容易さでは劣るものの、例えば、凹み内に収納される反射層及びゲル接着層の垂直な端面に当該内壁がほぼぴったりと接する形となるため、充填剤を注入しなくても好適に塵埃の付着等を防ぐことができるという利点がある。図１２に、このように盆状の凹みの内壁１２１３が垂直に形成され、凹み内に反射層１２２０及びゲル接着層１２３０がぴったりと収納されている例を示す。
【００３１】
その他の場合の図示は省略するが、結局のところ、ベース基板の央部に凹みがある場合については、ベース基板の側壁の形状が（１）外側に傾斜する角度に形成されている例と、（２）垂直に形成されている例の２通りが考えられ、凹み内に収納される蓄光シリコーン構造体の端面が（１）内側に傾斜する角度に形成されている例と、（２）垂直に形成されている例の２通りが考えられ、さらに、ガラス被覆層が（１）蓄光シリコーン体のみ被覆する場合と、（２）蓄光シリコーン体に加えゲル接着層及び反射層も被覆する場合が考えられる。したがって、これらの組合せだけで８通りの断面形状のパターンがあることになる。そして、現場の作業環境や防汚性に対するニーズなどを考慮して、これらを含む組み合わせの中から最適のものを選択することができる。
【００３２】
（ベース基板：素材）
ベース基板の素材としては、ステンレス、アルミニウム、チタン、真鍮等の金属が好適であるが、セラミック（ファインセラミックス、陶器、ガラスなど）や硬性樹脂（アクリル樹脂、ポリカーボネイト樹脂など）であってもよい。
【００３３】
（ベース基板：路面に設置するための構成）
本実施例の蓄光シリコーンマーカーを路面等に設置する際には、例えば、路面等に当該蓄光シリコーンマーカーの形状、寸法に合わせた窪みを設け、そこにベース基板の全部又は一部を埋め込んで接着剤やビスなどを用いて設置すればよい。図１に示したものも、このようにしてベース基板の一部を路面０１０１の窪みに埋め込んだ例を示している。
【００３４】
あるいは、蓄光シリコーンマーカーを路面等に設置するための構成として、図１の例と異なり、ベース基板の下面に突起を設けて、これを路面等に挿し込んで固定するようにしてもよい。
【００３５】
図２に、このような構成の一例を示す。本図の例では、ベース基板０２１０の下面側にネジ穴０２１１を設け（上面側まで貫通していてもよい）、そこに雄ネジ部０２６１を有する突起０２６０をねじ込んで取り付けたうえで、当該突起を路面に挿し込んで固定するようにしている。本図の例では、雄ネジ部の最頂部がベース基板の表面より上側には露出しないように構成されているが、本図の例と異なり、雄ネジ部の最頂部がベース基板の表面より上側に露出するように構成されているものであってもよい。
【００３６】
図１５は、雄ネジ部の最頂部がベース基板の表面より上側に露出する構成の一例を示す。特に、本図の例では、雄ネジ部１５６１の頂部にネジ穴１５１１の内径より大きい直径を有するネジ頭１５６２が設けられているので、ベース基板の縦方向の揺動に対して雄ネジ部がベース基板から脱落しにくい構造となっている。これは、例えば、地震における縦方向の揺れや近くを車両が通行することに伴う振動に対して破壊されにくい蓄光シリコーンマーカーを提供することができるというメリットがある。
【００３７】
また、突起を路面に固定するための構造としては、図２及び図１５では図示を省略したが、突起の外周に逆止用のストッパを設けることが考えらえる。図１６は、このような構造の一例を示すための当該部分の拡大図であり、本図に示すように、路面にかかる突起の形状に対応した形状を有する突起受部１６８０（薄墨で示す）を埋め込んで配置し、そこに突起１６６０を挿入して固定したものである。図１６（ａ）は、挿入・固定前の突起、突起受部それぞれの構成を示したもの、図１６（ｂ）は、挿入・固定後の状態を示したものである。突起の外周に断面形状が楔形のストッパ１６６３を設けるとともに、突起受部のこれに対応する位置にも対応する形状のストッパ１６８１を設けているので、突起を突起受部の穴に押し込むと、突起受部のストッパが突起のストッパによって外周側に押し付けられるように退避し、突起のストッパが通過後に突起受部のストッパが元の位置に戻ることで突起が突起受部から抜けないよう固定される。この挿入・固定作業を容易に行い、かつ固定後の強度を維持するため、突起受部は樹脂製のものであることが望ましい。あるいは、本図の例と異なり、突起に設けた雄ネジ部と突起受部に設けた雌ネジ部とで螺合する構造などとしてもよい。
【００３８】
（反射層）
反射層は、ベース基板上に配置される反射材を含む層状の部材であって、蓄光シリコーン体からの光を蓄光シリコーン体側に反射させて蓄光シリコーン体の発光輝度を向上させるためのものである。反射材の材料としては、酸化チタン、シリカなど白色顔料が好適である。反射材として、ポリ塩化ビニル（ＰＶＣ）、アクリル樹脂（ＰＭＭＡ）、ＰＥＴなどの反射フィルムや反射シートなどを用いることができ、例えば、３M社製の反射フィルム（商品名：ライトエンハンスメントフィルム  ３６３５−１００ホワイト）が用いられる。
【００３９】
また、ベース基板の中心付近には反射層を設けないようにしてもよい。例えば、上述したベース基板の下面に突起を設けて、これを路面等に挿し込んで固定するようにした場合において、ネジ穴がベース基板の上面側まで貫通している場合には、当該ネジ穴部分には、反射層が形成されないこととなる。あるいは、図１１に示すように、ベース基板にネジ穴等が形成されていない場合であっても中心付近に反射層を設けないようにしてもよい。この場合、例えば、蓄光シリコーン体の中心付近の厚み（図中ｈで示す）が１センチメートル以上となる部分の底面に当たる部分にゲル接着層及び反射層を配置しない領域１１７０を設けることが考えられる。これは、かかる構成は、蓄光シリコーン体の中心付近の厚みが大きい（約１センチメートル以上）と、このベース基板の中央付近で接する部分に近い蓄光材はほとんど発光しないため、反射材を設ける意義が乏しいことに鑑みたものである。また、図１１の例では当該部分にゲル接着層も設けられていないが、これは反射層と蓄光シリコーン体を密着させる必要性が乏しいためである。ただし、基板と蓄光シリコーン体を密着させるためにこの部分にゲル接着層を設けるという構成であってもよい。
【００４０】
ベース基板の構成の中で述べた、ベース基板の下面側に突起を設けて路面に取り付ける構造のうち、雄ネジ部を有する突起の最頂部（図１５の例ではネジ頭）がベース基板の表面より上側に露出する場合には、通例、図１５の例にも現れているように、反射層１５２０及びゲル接着層１５３０は中心付近に穴を有するドーナッツ形状となる。反射層を反射材料の塗布によって形成する場合には、この部分の反射材料を節約することが可能となる。一方、蓄光シリコーン体の中央部分は厚みが大きいため、この部分が発光に寄与しない場合も考えられる（通例蓄光体の厚みが１センチメートル程度以上になると底部付近はほとんど受光が届かないため発光しないと考えられる）ので、この部分に反射層を設けても意味がない。したがって、反射層をドーナッツ形状とすることは、単に雄ネジ部がベース基板の上側に露出する場合に対応するという意味にとどまらず、発光に寄与しない蓄光シリコーン体の中央部分の下側に反射層を配置する無駄を省くという積極的な意義も有する。次項に述べるゲル接着層についても同様である。
【００４１】
（ゲル接着層）
ゲル接着層は、反射層上に配置される透明ゲル材料からなる部材である。その目的は、ゲルの粘着性及び柔軟性という特性を利用して、接着剤を用いることなく、反射層と蓄光シリコーン体を圧着することにある。また、反射材と蓄光シリコーン体をすき間なく圧着することで、反射層と蓄光シリコーン体との間に空気が入らないようにすることができ、これらの間での光の減殺を防ぐことができる。また、接着剤という異なる素材の部材を介在させずに済むため、この点からも反射層・蓄光シリコーン体間における光の減殺を防ぐことができる。
【００４２】
透明ゲル材料の素材としては、透明シリコーン系ゲル、透明アクリル系ゲルが好適である。ゲル接着層の形状は、反射層と蓄光シリコーン体とをすき間に空気が入らない状態で密着させるという目的に照らし、反射層の平面形状及び蓄光シリコーン体の底面形状と略合同の形状をなし、また、その柔軟な特性に照らし、あまり厚みのないものであることが望ましい。使用前の厚みの一例としては０．１〜０．３ミリメートル程度のものが考えられる。ゲル接着層は両面テープでもよい。かかる具体例については、別の実施例にて後述する。ゲル接着層を反射層上に配置したのち、蓄光シリコーン体を配置する場合には蓄光シリコーン体によってゲル接着層を押圧し、両者の間に気泡等が残らないように作業する。押圧力は、ゲル接着層の単位面積当たり平均して４００グラム／平方センチメートルから１キログラム／平方センチメートル程度である。蓄光シリコーン体にあまり大きな力を加えると、破損する可能性があるので、蓄光シリコーン体を布などの比較的柔らかい部材で上方をくるんで押圧すると破損の危険性を減らすことができる。
【００４３】
なお、ゲル接着層の素材は、蓄光シリコーン体と化学反応を起こしにくいものであることが望ましい。これは、蓄光シリコーン体のゲル接着層との接着部分の組成が蓄光シリコーン体のその他の部分の組成と同一でなくなることで発光性能を劣化させることを防止するためである。
【００４４】
（蓄光シリコーン体）
蓄光シリコーン体は、蓄光材を分散させたシリコーン体である。蓄光材としては、例えば、アルミン酸ストロンチウム系蓄光粉末が用いられる。なお、アルミン酸ストロンチウム系蓄光粉末とは、アルミン酸ストロンチウム塩を母結晶として、少量のユーロピウム（Ｅｕ）、ディスプロシウム（Ｄｙ）、ホウ素（Ｂ）などを添加したものをいう。蓄光粉末を混入する液状シリコーンには、なるべく透明度の高いものを用いることが望ましい。蓄光シリコーン体を形成する方法としては、例えば、お椀状、蒲鉾の型状、フライパン状、鍋状などの型に流し込んだシリコーン液に粉末状の蓄光材を混合し、一定時間静置して蓄光粉末を沈殿させた後、例えばホットプレートに載置し摂氏１２０度で約１０分加熱し、その後ホットオーブン（乾燥機能付）を用いて摂氏１２０度で約２時間程度加熱処理を行って硬化させ、硬化した蓄光シリコーン体を型から外すといった方法が用いられる。なお蓄光材に加えて顔料も同時に混合するように処理することも可能である。この顔料の色合い（複数の顔料を混ぜてもよい）によって昼間の時間帯の色彩を決定する。静置時間を変化させることでシリコーン体中における蓄光材の分布状態を様々に調整することができる。例えば、蓄光粉末が完全に沈殿する前に硬化させることで、シリコーン体に蓄光粉末や同時に混合する場合の顔料（場合により複数の顔料が独立に模様を描くようにすることも可能）がグラジュエーションをなして分布した状態のものを得ることができる。また、硬化前に型を回転させたり揺動させたりしてもよい。かかる具体例については別の実施例にて後述する。
【００４５】
あるいは、蓄光シリコーン体は、発光色の異なる素材からなる複数の蓄光材を層状に重ねた構造のものとしてもよい。蓄光材の発光色としては、赤色、黄色、緑色、青緑色、青色など様々なものが知られている。例えば、特開２０１１−１８９５５８号公報には、硫化亜鉛の結晶に少量の銅を賦活剤として加えた蓄光材料（発光色は、その組成によって黄色〜赤色）、硫化亜鉛に少量の銅を賦活剤として加えた蓄光材料（発光色は緑色）、アルミン酸塩に賦活剤としてユーロピウムを加えたり共賦活剤として希土類元素又は遷移金属を加えたりした蓄光材料（発光色は緑色又は青色）が開示されている。そこで、例えば、蓄光シリコーン体を下から順に発光色が赤色、黄色、青色の三層構造となるように、これら各色の液状の蓄光材料を流込みと硬化を繰り返しつつ形成したものが考えられる。その際、硬化過程で揺動や回転を加えることで、各層内や全体にグラジュエ―ションをかけたようにしてもよい。こうした構成により、各色やその組合せに独自の意味を持たせて多様な表示内容を有する蓄光シリコーンマーカーを提供することができる。
【００４６】
図１７は、このように発光色の異なる素材の複数の蓄光材を層状に重ねた構造の蓄光シリコーン体を有する蓄光シリコーンマーカーの形状の一例を示す図である。本図の例では、下から順に赤色で発光する蓄光材１７４１、黄色で発光する蓄光材１７４２、緑色で発光する蓄光材１７４３を層状に重ねた構造を有する蓄光シリコーン体１７４０が配置されている。
【００４７】
蓄光シリコーン体の形状は、斜め方向からも視認しやすいように、盛り上がった形状、例えば、ドーム形状、半球形状、円錐形状等とすることが望ましい。図１に示したものも、蓄光シリコーン体がドーム形状を有する好適な例である。ただし、蓄光シリコーンマーカーの設置目的や配置場所などの状況に照らし、例えばごく近辺を低速で移動する者に注意喚起をすれば足りるような場合には、蓄光シリコーン体の形状が平面形状などであってもよい。
【００４８】
なお、ベース基板及び反射層の説明中で述べたベース基板の上側に露出するネジ頭を有する突起を設ける構成に関連して、当該ネジ頭の寸法、形状によっては、蓄光シリコーン体１５４０の底面中心付近にも凹み１５４１が設けられることとなる。かかる構成によれば、発光に寄与しない蓄光シリコーン体の厚みが大きい部分の底部付近の材料を節約できるというメリットがある。
【００４９】
（ベース基板・反射層・ゲル接着層・蓄光シリコーン体の形状の組合せ）
以上に述べたように、ベース基板の下側に路面に埋め込むための突起を設ける構成においては、ベース基板・反射層・ゲル接着層・蓄光シリコーン体の形状の組合せ、即ち、（１）当該突起がベース基板の中心に設けられたネジ穴に取り付けられ、当該突起のネジ頭がネジ穴を貫通できない大きさに設計され、（２）当該ベース基板の中心付近には反射層及びゲル接着層が設けられず、（３）蓄光シリコーン体の底面中心付近にも凹みが設けられるという構成が一体となって、材料の無駄を省きつつ、ベース基板の縦方向の揺動に対して破壊されにくい蓄光シリコーンマーカーを提供することができるというメリットを発揮することができる。
【００５０】
（ガラスコーティング層）
ガラスコーティング層は、蓄光シリコーン構造体を傷、水濡れや埃から守るために、その全部又は一部の表面に被覆されるガラスからなる層状の部材である。特に、蓄光シリコーン体は、これら損傷等に弱く、また損傷等が高輝度での発光の阻害に直結することから、ガラスコーティング層は少なくとも蓄光シリコーン体を被覆することを必須とする。
【００５１】
図１に示したような、盆状の凹みの内壁が外側に傾斜する角度に形成されるとともに、蓄光シリコーン構造体の周縁部形状を内側に傾斜するように形成する場合には、蓄光シリコーン体のみを被覆する場合においても、ゲル接着層及び反射層の端面が直接外気に触れることがないようにすることが望ましい。そこで、このような場合の構成の一例について図を用いて説明する。
【００５２】
図１４は、かかる図であって、ガラスコーティング層の形成のしかたの一例について説明するための図である。本図に示した範囲は、図１の破線円０１０２で示した部分に相当する範囲である。本図に示すように、ガラスコーティング層は盆状の凹みの内壁と蓄光シリコーン層の内側に傾斜した表面によって形成される谷部に液溜まりを形成するようにして設けられる。この前提として、本図の例では、ガラスコーティング方法として、ある程度の粘度を有する液状ガラスを塗布する方法を用いるものとする（ガラスコーティング方法の詳細については後述する）。
【００５３】
図１４（ａ）の例では、ガラスコーティング層１４５０（薄墨で示す）は、谷部を谷底まで完全に埋め尽くすように配されている。この結果、ガラスコーティング層は、蓄光シリコーン体１４４０を完全に被覆するだけでなく、ゲル接着層１４３０及び反射層１４２０の端面をも完全に被覆する。このため、ゲル接着層及び反射層の端面は傷、水濡れや埃から守られることとなる。
【００５４】
一方、図１４（ｂ）の例では、ガラスコーティング層１４５０（薄墨で示す）は、谷部を谷底まで完全に埋め尽くさず、谷部の底部にガラスコーティング層が配されない空間が生じる。液状ガラスの粘性が大きい場合にはこのようになることが考えられる。この場合、ガラスコーティング層１４５０は蓄光シリコーン体１４４０を完全に被覆する一方、ゲル接着層１４３０及び反射層１４２０の端面が被覆されない場合が生じる（本図の例はそのような例である）。しかし、この場合でも、ゲル接着層及び反射層の端面はいわばガラスコーティング層の下部に密封される形となり、外気に触れることがない。このため、やはりゲル接着層及び反射層の端面が傷、水濡れや埃から守られることとなる。
【００５５】
このように図１４（ａ）、（ｂ）いずれも場合も、ガラスコーティング層によってゲル接着層及び反射層の端面が傷、水濡れや埃から守られることとなるのであるが、これは谷部の形状と、ガラスコーティング層、ゲル接着層の端面及び反射層の端面の位置関係が以下のような関係になるように構成しているためである。
【００５６】
即ち、図１４（ａ）に示したように、路面をＧ、ベース基板の側壁の最頂部をＡ、ゲル接着層端面の上端をＢ、ゲル接着層端面の下端（反射層端面の上端）をＣ、反射層端面の下端をＤとした場合、ガラスコーティング層の谷部の最も低い位置Ｈは、Ａよりは低い位置であって、Ｂ、Ｃ及びＤよりは高い位置となるように構成される（ＧＡ＞ＧＨ、ＧＨ＞ＧＢ、ＧＨ＞ＧＣ、ＧＨ＞ＧＤ）。このように構成すると、ガラスコーティング層の形成過程で液状ガラスがベース基板の側壁から外に流出することなく谷部を充填することができ、この充填を続けて行けば、やがて谷底からＢより高い位置Ｈまでの谷部を完全にガラスコーティング層で埋め尽くす液溜まりを形成することができる。図１４（ｂ）の場合も、同じ要領で、Ｂより高い位置で谷部を密閉する液溜まりを形成することができる
【００５７】
一方、ゲル接着層又はこれに加えて反射層もベース基板上に露出するような構成の場合は、ガラスコーティング層はこれら露出するゲル接着層や反射層も被覆するように構成されることが望ましい。その具体例については別の実施例にて後述する。
【００５８】
ガラスコーティングの方法としては、例えば、常温ガラスコーティングが用いられる。常温ガラスコーティングは、常温（概ね室温〜２００℃）でガラス被膜を形成し、従来のようなガラスの製造工程における高温での加熱処理工程を不要とする被膜方法であり、具体的には、例えば、コスモテクノロジー社の常温ガラスコーティングシステム（商品名：ＳＬ−６００シリーズ）を用いることができる。常温ガラスコーティングは、耐候性、防汚性に優れているほか、耐水性、耐摩耗性にも優れており、一般に蓄光材が水濡れに弱いことや、蓄光シリコーンマーカーが路面に設置されて歩行者等に踏まれやすいことなどに照らせば、本件発明に係るガラスコーティング方法として、極めて好適な方法である。
【００５９】
常温ガラスコーティングの材料としては、例えば、アルコール可溶型の有機ケイ素化合物、その他の金属化合物（有機・無機）が考えられる。より具体的には、成分中含有ケイ素成分（ＳｉＯ２）が換算で６０重量％以上であって必要に応じて顔料や骨材などを配合したものが挙げられる。成分は、液状で無溶剤のオルガノポリシロキサンと、官能性側鎖アルコキシシランと、イオン化された金属化合物（有機、無機）及び触媒などからなる。スプレーなどをも用いて複数回に分けてガラスコーティング層を形成してもよいし、液状ガラスの粘度を調整して１回で塗布できる厚さを厚くし、塗布回数を減らすこともできる。粘度を高くするためには、含まれるケイ素成分を高くすることが考えられる。例えば重量％換算で７０％から８０％程度とするとドーム状の蓄光シリコーン体に対しても十分に厚いガラス層を形成することができる。７０％程度で厚みを０．３ミリメートルから０．７ミリメートル程度とすることができる。この程度の厚みがあれば上からの大きな力が加えられる場合は別として、耐候性は十分に確保することができる。また厚すぎないので紫外線をある程度透過し、蓄光材量へのエネルギー補給には支障をきたさない。
【００６０】
＜処理の流れ＞
図３は、本実施例の蓄光シリコーンマーカーの製造方法に係る処理の流れの一例を示す図である。
まず、ベース基板準備ステップＳ０３０１において、ベース基板を準備する。
次に、反射層配置ステップＳ０３０２において、ベース基板上に反射層を配置する。
次に、ゲル接着層配置ステップＳ０３０３において、反射層上にゲル接着層を配置する。
次に、蓄光シリコーン体準備ステップＳ０３０４において、蓄光材をシリコーンに分散させた蓄光シリコーン体を準備する。
次に、蓄光シリコーン体配置ステップＳ０３０５において、ゲル接着層上に準備した蓄光シリコーン体を配置する。
次に、ガラスコーティング層被覆ステップＳ０３０６において、少なくとも蓄光シリコーン体にガラスコーティング層を被覆する。
【００６１】
上記の蓄光シリコーン体準備ステップＳ０３０４は、さらに、図４に示すように、以下のサブステップを有していてもよい。まず、硬化前蓄光シリコーン型入サブステップＳ０４０１において、硬化前の蓄光材が分散されたシリコーンである蓄光シリコーンを型に流し込む。型の形状は蓄光シリコーン体の形状に応じて様々なものとすることができる。例えば、蓄光シリコーン体がドーム形状である場合には、型は、くりぬかれた部分がドーム形状であるものが用いられる。次に、硬化サブステップＳ０４０２において、型に流し込まれた蓄光シリコーンを硬化させる。さらに、型外（かたはずし）サブステップＳ０４０３において、硬化した蓄光シリコーンを型から外す。なお、これら蓄光シリコーン体準備ステップにおける処理は、ゲル接着層配置ステップの次ではなく、ベース基板準備ステップの前に行ってもよい。
【００６２】
さらに、図示は省略したが、蓄光シリコーン体準備ステップにおいて、硬化サブステップの前に、さらに、流し込まれた硬化前蓄光シリコーンを放置して硬化前のシリコーンに分散された蓄光材の自然沈降によって蓄光材の分散密度をシリコーン内で異ならせる放置サブステップを有していてもよい。
【００６３】
＜効果＞
本実施例の発明によれば、路面用の蓄光標示体において、耐候性及び防汚性に優れたものを提供することが可能となる。
【実施例２】
【００６４】
＜概要＞
本実施例は、実施例１と基本的に共通する。ただし、本実施例では、蓄光シリコーン体は、外表面側蓄光材密度が、央部側蓄光材密度よりも大である点に特徴がある。
【００６５】
＜構成＞
図５は、本実施例における蓄光シリコーン体の構成の一例を示す図であり、央部付近の垂直断面図で示したものである。本図に示すように、本実施例の蓄光シリコーン体０５４０においては、外表面側の蓄光材（ドットで示す）の分布密度が相対的に密であり、央部側の蓄光材の分布密度が相対的に疎である。即ち、外表面側蓄光材密度が、央部側蓄光材密度よりも大である。なお、蓄光シリコーン体の央部とは、蓄光シリコーン体の表面から最も遠い部分、図１の例に則すと、蓄光シリコーン体の下面のうちの中心部分（蓄光シリコーン体頂部の直下に位置する部分）をいう。外表面側とは、蓄光シリコーン体のうち相対的に央部よりも外表面に近い部分、央部側とは、相対的に外表面よりも央部に近い部分をいう。
【００６６】
本実施例の構成は、蓄光材の量が同じであれば、外表面に近い方により多くの蓄光材を分布させた方が蓄光シリコーン体の発光輝度をより増すことができることに鑑みたものである。かかる構成の蓄光シリコーン体を形成するためには、例えば次段落の「処理の流れ」において述べる手順を用いてこれを製造すればよい。
【００６７】
＜処理の流れ＞
（全般）
前述のように、蓄光シリコーン体を形成するためには、蓄光シリコーン体準備ステップにおける放置サブステップにおいて、硬化前の蓄光材が分散されたシリコーンである蓄光シリコーンを型に流し込み、放置して硬化させるのであるが、その際、外表面側蓄光材密度が央部側蓄光材密度よりも大であるようにするためには、当該放置サブステップにおいて、硬化前の蓄光シリコーンを流し込んだ型を回転させるようにすればよい。回転により、遠心力によって蓄光シリコーン体の左右の表面側により多く蓄光材を分布させることができる。また、蓄光シリコーン体の頂部側を下にして静置することで頂部表面側により多く蓄光材を分布させることができる。さらに回転速度や回転時間、静置時間を調整することで、分布のしかたを変えることができる。また、適宜揺動を加えることにより、蓄光シリコーン体内における蓄光材の分布のしかたを調整することができる。
【００６８】
＜効果＞
本実施例によれば、蓄光材を蓄光シリコーン体の表面側に近い方により多くの蓄光材を分布させることができるため、蓄光シリコーン体の発光輝度を相対的に増すことができる。
【実施例３】
【００６９】
＜概要＞
本実施例は、実施例１又は２と基本的に共通する。ただし、本実施例の蓄光シリコーンマーカーは、ガラスコーティング層が蓄光シリコーン体とゲル接着層との外表面に露出する境界部をも被覆するように構成されている点に特徴がある。
【００７０】
＜構成＞
図６は、本実施例の蓄光シリコーンマーカーの構成の一例を示す図である。本図に示すように、本実施例においては、実施例１について図１で示したところと異なり、ガラスコーティング層０６５０が、蓄光シリコーン体０６４０だけではなく、蓄光シリコーン構造体の他の構成部分であるゲル接着層０６３０及び反射層０６２０をも被覆している。
【００７１】
このように構成することで、蓄光シリコーン構造体の表面に現れるゲル接着層及び反射層の端面も被覆することができ、蓄光シリコーン構造体の耐候性や防汚性を増すことができる。特に、ゲル接着層の端面には、ゲルの粘着力により塵埃が付着しやすいことから、このような被覆は極めて有効である。このガラスコーティング層を形成するためには、ゲル接着層と反射層の界面部分に微小に生じる段差（円環状のへこみ）に液状のガラスを毛細管現象によって滞留させて乾燥させることが考えられる。また、単にドームの頂上を上にして静置し、乾燥させるのでなく、この円環の軸を地面に平行な方向にして軸を中心にこれを回転させながら乾燥させることも考えられる。この円環状のへこみから液状のガラスが流出しにくくなるからである。
【００７２】
＜効果＞
本実施例の発明により、耐候性及び防汚性をさらに増すことができる。
【実施例４】
【００７３】
＜概要＞
本実施例は、実施例１から３と基本的に共通する。ただし、本実施例の蓄光シリコーンマーカーは、蓄光シリコーン体とゲル接着層との外表面に露出する境界部のガラス被覆層の下層にさらにゲル被覆部が設けられるように構成されている点に特徴がある。
【００７４】
＜構成＞
図７は、本実施例の蓄光シリコーンマーカーの構成の一例を示す図であり、概ね図１において破線円０１０２で示した部分に相当する部分を拡大して示したものである。ただし、本図においては、図１に示したところと異なり、蓄光シリコーン体０７４０とゲル接着層０７３０との外表面に露出する境界部のガラス被覆層０７５０の下層にさらにゲル被覆部０７６０が設けられている。
【００７５】
かかる構成の目的は、蓄光シリコーン構造体とベース基板の接合部の角やすき間に塵埃が溜まったり、そこから水が浸入したりするおそれを回避することにある。ガラス被覆層の下層に配置するのは、粘着力のあるゲル被覆部に塵埃等が付着することがないようにするためである。ただし、ゲル被覆部とガラスとの接触界面は、ゲル表面に水分が多すぎるとその部分での液状ガラスの硬化が遅延する場合があるので、その界面の表層を液状ガラスを塗布、噴霧する前に乾燥させることが考えられる。乾燥はドライヤなどで摂氏７０度から摂氏１２０度程度の乾燥風を吹き付けて行う。乾燥はドーム半径が数ｃｍ程度の物ならば一瞬で可能なのでその時間は１秒から２秒程度、ゲル層が厚くても３秒程度で十分である。
【００７６】
＜効果＞
本実施例の発明により、蓄光シリコーン構造体とベース基板の接合部の角やすき間に塵埃が溜まったり、そこから水が浸入したりするおそれを回避することが可能となる。
【実施例５】
【００７７】
＜概要＞
本実施例は、実施例１から４と基本的に共通する。ただし、本実施例の蓄光シリコーンマーカーにおいては、ゲル接着層が両面テープで構成されている点に特徴がある。
【００７８】
＜構成＞
図８は、本実施例の蓄光シリコーンマーカーにおけるゲル接着剤の構成の一例を示す図であり、断面図で示したものである。本図に示すように、本実施例のゲル接着剤０８３０は両面テープであり、二重構造になっている。より詳細には、中心部に透明シリコーンゴム０８０１を配置し、これに直接接する上下層に透明シリコーン粘着剤０８０２を配している。その上下層に配置されているものは剥離フィルム０８０３である。かかる両面テープを用いることで、反射材と蓄光シリコーン体の圧着をより確実に行うことができるとともに、当該圧着を簡単な作業で行うことが可能となる。
【００７９】
両面テープの素材は、耐熱性、耐久性及びクッション性に優れたシリコーン系のゲル材料のものが望ましく、例えば、スリオンテック社製の両面テープ（商品名：Ｎｏ．５７１０）を用いることができる。図６で示した構成も当該製品の例である。
【００８０】
＜効果＞
本実施例の発明により、反射材と蓄光シリコーン体の圧着をより確実に行うことができるとともに、当該圧着を簡単な作業で行うことが可能となる。
【実施例６】
【００８１】
＜概要＞
本実施例は、実施例１から５と基本的に共通する。ただし、本実施例の蓄光シリコーンマーカーにおいては、蓄光シリコーン体の表面には文字、図形、記号、色彩、又はこれらの組合せであって人の視覚によって認識できるものが描かれている点に特徴がある。
【００８２】
＜構成＞
図９は、本実施例の蓄光シリコーンマーカーの構成の一例を示す図であり、蓄光シリコーン体０９４０の表面に文字０９４１が描かれている状態が示されている。本図では文字が描かれた例を示したが、このほか、図形、記号又は色彩であってもよいし、これらの組合せであってもよく、要するに人の視覚によって認識できるものが描かれていればよい。
【００８３】
本実施例の目的は、蓄光シリコーンマーカーの存在自体に加え、そこに描かれた文字等の意味によって警告等の内容を具体的に伝えることを可能にすることにある。例えば、側溝と路肩の境界に蓄光シリコーンマーカーを設置して、転落の危険を警告する場合、蓄光シリコーンマーカーの存在だけでも十分な警告表示となるものの、さらに危険を具体的に察知させるため、「止まれ」とか「転落危険」といった文字を付加することが考えられる。このため、図形、記号や色彩を描く場合も、予め意味の付与されたものを描くことが望ましい。例えば、正方形、「！」記号や赤色は「止まれ」の意味であることを予め付与した上でこれらを描くことなどが考えられる。
【００８４】
文字等を描くための構成としては、例えば、蓄光シリコーン体の表面に文字等の形状を描くように反射テープ、反射シートなどの反射材を配置したり、非透光性のテープ、シート等を配置したりすることが考えられる。
【００８５】
＜効果＞
本実施例の発明により、蓄光シリコーンマーカーの存在自体に加え、そこに描かれた文字等の意味によって警告等の内容を具体的に伝えることが可能となる。
【実施例７】
【００８６】
＜概要＞
本実施例は、上述の蓄光シリコーンマーカーの構成部分のうち、反射層、ゲル接着層、蓄光シリコーン体及びガラスコーティング層からなる蓄光シリコーン構造体を提供するためのものである。即ち、本実施例に係る蓄光シリコーン構造体は、蓄光シリコーンマーカーのうちベース基板を除いたものである。
【００８７】
＜構成＞
図１０は、本実施例の蓄光シリコーン構造体の構成の一例を示す。本図に示すように、本実施例の蓄光シリコーン構造体１０６０は、反射層１０２０と、反射層上に配置されるゲル接着層１０３０と、ゲル接着層上に配置される蓄光材を分散させたシリコーン体である蓄光シリコーン体１０４０と、蓄光シリコーン体に被覆されるガラスコーティング層１０５０とからなる。即ち、本実施例の蓄光シリコーン構造体の構成は、実施例１〜６で説明した蓄光シリコーンマーカーから基板を除いた部分と同一である。ただし、本実施例の蓄光シリコーン構造体は、それ自体が独立した製品となり得るものであり、形状を保持しやすいとの観点から、最下層の反射層は、反射テープ、反射シートなどによって構成されていることが望ましい。もっとも、ゲル接着層に反射塗料を塗布したものであっても差し支えはない。
【００８８】
本実施例の蓄光シリコーン構造体は、例えば、路面に直接貼り付けて使用することもできるが、より特徴的な使用方法としては、路面以外において用いる（従って、つまずきや転落防止といった用途以外の目的に用いる）こと、特に、室内の壁などに着脱自在に用いることが考えられる。この場合、例えば、金属製の壁に取り付けられるように、反射層の下面に磁石を取り付けるとか、反射層自体磁性を有する塗料とするといった構成が考えられる。
【００８９】
＜効果＞
本実施例の発明により、路面におけるつまずき等の防止の目的以外にも幅広い用途において着脱自在に設置できる蓄光シリコーン構造体を提供することが可能となる。
【図１】
2020172761.tif 000003
【図２】
2020172761.tif 000004
【図３】
2020172761.tif 000005
【図４】
2020172761.tif 000006
【図５】
2020172761.tif 000007
【図６】
2020172761.tif 000008
【図７】
2020172761.tif 000009
【図８】
2020172761.tif 000010
【図９】
2020172761.tif 000011
【図１０】
2020172761.tif 000012
【図１１】
2020172761.tif 000013
【図１２】
2020172761.tif 000014
【図１３】
2020172761.tif 000015
【図１４】
2020172761.tif 000016
【図１５】
2020172761.tif 000017
【図１６】
2020172761.tif 000018
【図１７】
2020172761.tif 000019